"フレーム上にセットされたInx,Aly,Ga1xyN但し、0≦x,0≦y,xy≦1の組成式で示される青色又は青紫色の発光ダイオード及び上記発光ダイオード上に塗布形成された無機蛍光体と透明な樹脂との混合層であって、該混合層が青色又は青紫色の発光ダイオードの発光の一部を励起光として黄色発光する無機蛍光体、青色又は青紫色の発光ダイオードの発光の一部を励起光として該橙色又は赤色発光する無機蛍光体及び透明な樹脂からなる無機蛍光体と透明な樹脂との混合層であり、上記黄色発光する無機蛍光体がY1-u,Gdu3Al1vGav5O12:Ce,Eu蛍光体但し、u及びvはそれぞれ、0≦u≦0.3、及び0≦v≦0.5である混合層を有し、発光ダイオードの発光のうち無機蛍光体により吸収されなかった発光色と発光ダイオードの発光の一部を用いて励起される無機蛍光体の発光色とが混色して、発光色度点x、yが、0.21≦x≦0.48、0.19≦y≦0.45の範囲に入る白色の光を放出する、白色発光素子。前記無機蛍光体と透明な樹脂との混合層が、青色又は青紫色の発光ダイオードの上に、細いノズルを用いて無機蛍光体と透明な樹脂との混合溶液を滴下することにより塗布形成された層である、請求項1に記載の白色発光素子。前記無機蛍光体と透明な樹脂との混合層が透明樹脂モールドで被覆されている、請求項1又は2に記載の白色発光素子。前記無機蛍光体と透明な樹脂との混合層の上部に透明樹脂またはガラス製キャップが取り付けられている、請求項1又は2に記載の白色発光素子。白色発光素子から放出される白色光の発光スペクトルが赤色発光領域に発光ピークを有する、請求項1~4のいずれか1項に記載の白色発光素子。前記黄色発光する無機蛍光体がY3Al5O12:Ce,Eu蛍光体及び/又はY08,Gd023Al5O12:Ce蛍光体である、請求項1~5のいずれか1項に記載の白色発光素子。前記蛍光体の励起光として、前記発光ダイオードの400nm~500nmの波長の光を用いる、請求項1~6のいずれか1項に記載の白色発光素子。フレーム上にセットされたInx,Aly,Ga1xyN但し、0≦x,0≦y,xy≦1の組成式で示される青色又は青紫色の発光ダイオード及び該発光ダイオード上に塗布形成された無機蛍光体と透明な樹脂との混合層を有する白色発光素子の製造方法であって、青色又は青紫色の発光ダイオードをフレーム上にセットする工程、青色又は青紫色の発光ダイオードの発光の一部を励起光として黄色発光する無機蛍光体及び青色又は青紫色の発光ダイオードの発光の一部を励起光として橙色又は赤色発光する無機蛍光体を、透明な樹脂と混合する工程、得られた無機蛍光体と透明な樹脂との混合物を、フレーム上にセットされた青色又は青紫色の発光ダイオードの上に、細いノズルを用いて滴下塗布し無機蛍光体と透明な樹脂との混合層を形成する工程、を含み発光ダイオードの発光のうち無機蛍光体により吸収されなかった発光色と、発光ダイオードの発光の一部を用いて励起される無機蛍光体の発光色とが混色して放出される光が白色を呈する白色発光素子の製造方法。白色発光素子から放出される発光色の発光色度点x、yが、0.21≦x≦0.48、0.19≦y≦0.45の範囲に入るように蛍光体の組合せを選択する、請求項8に記載の白色発光素子の製造方法。前記透明な樹脂が、アクリル樹脂、エポキシ樹脂及びポリイミド樹脂からなる群から選ばれる透明な樹脂である、請求項8又は9に記載の白色発光素子の製造方法。前記無機蛍光体と透明な樹脂との混合層を透明樹脂モールドで被覆する工程をさらに含む、請求項8~10のいずれか1項に記載の白色発光素子の製造方法。前記無機蛍光体と透明な樹脂との混合層の上部に透明樹脂またはガラス製キャップを取り付ける工程をさらに含む、請求項8~10のいずれか1項に記載の白色発光素子の製造方法。前記青色又は青紫色の発光ダイオードの発光の一部を励起光として黄色発光する無機蛍光体が、Y1-u,Gdu3Al1vGav5O12:Ce,Eu蛍光体但し、u及びvはそれぞれ、0≦u≦0.3、及び0≦v≦0.5である、請求項8~12のいずれか1項に記載の白色発光素子の製造方法。該白色発光の発光スペクトルが赤色発光領域に発光ピークを有する、請求項8~13のいずれか1項に記載の白色発光素子の製造方法。そこで、本発明では、青色又は青紫色発光ダイオードを用い、高輝度でコンパクトな白色発光素子を提供しようとするものである。本発明者等は、上記目的を達成するために鋭意検討した結果、青色又は青紫色発光の発光ダイオードが高輝度でバンド巾の狭いシャープな青色発光を呈することに着目し、この青色又は青紫色発光で励起され得る蛍光体を調べ、前記ダイオードの発光色と前記蛍光体の発光色を混色するときに、加色混合して白色光を呈する蛍光体を見出し、高輝度でコンパクトな白色発光素子の提供を可能にした。即ち、本発明の構成は以下のとおりである。1青色又は青紫色の発光ダイオードと、該発光ダイオードの発光を吸収して可視域に発光する1種又は2種類以上の蛍光体とを組み合わせた白色発光素子において、前記発光ダイオードと前記蛍光体の発光色が加色して互いに補色の関係になるように、前記蛍光体を選択したことを特徴とする白色発光素子。2前記発光ダイオードと前記蛍光体の発光色を加色して、図1の色度座標中のWで示した領域内の発光色度点を有する白色に発光するように、前記蛍光体を選択したことを特徴とする上記1に記載の白色発光素子。3前記白色発光素子の発光色の発光色度点x、yが0.21≦x≦0.48、0.19≦y≦0.45の範囲にあることを特徴とする上記1又は2に記載の白色発光素子。4前記蛍光体の励起光として、前記発光ダイオードの400~500nmの波長の光を用いることを特徴とする上記1~3のいずれかに記載の白色発光素子。5前記蛍光体がZn,CdS:Ag,Cl蛍光体、Zn,CdS:Ag,Al蛍光体、Zn,CdS:Cu,Al蛍光体、Zn,CdS:Cu,Cl蛍光体,Zn,CdS:Cu,Au,Al蛍光体及びY,Gd3Al,Ga5O12:Ce,Eu蛍光体の群から選択される少なくとも一種の蛍光体であることを特徴とする上記1~4のいずれかに記載の白色発光素子。6前記発光ダイオードがInx,Aly,Ga1xyN但し、0≦x,0≦y,xy≦1、SiC、BN及びZnS,Seの群から選択される少なくとも一種のものであることを特徴とする上記1~5のいづれかに記載の白色発光素子。本発明は、上記の構成を採用することにより、従来の青色、緑色及び赤色発光ダイオードの組み合わせや、青色及び黄色発光ダイオードの組み合わせでは得られなかった、コンパクトで安価で簡便な白色発光素子を得ることができ、表示の多色化多様化に大きく寄与するものである。本発明は、青色又は青紫色の発光ダイオードと1種又は2種類以上の蛍光体とを組み合わせた白色発光素子であって、発光ダイオードの発光を吸収して可視域に発光する蛍光体を選択し、かつ、発光ダイオードと蛍光体の発光色を加色するときに互いに補色の関係になるような蛍光体を選択することにより、高輝度の白色発光を可能にした。図2は、本発明の白色発光素子の1例である断面構造を示した模式図である。フレーム3の上に青色又は青紫色発光ダイオードチップ4をセットし、その上に蛍光体を塗布し、全体を透明樹脂モールドで被覆し、チップからの電極端子5、6を引き出して素子を形成したものである。本発明で使用する青色又は青紫色発光ダイオードとしては、Inx,Aly,Ga1xyN但し、0≦x,0≦y,xy≦1、SiC、BN及びZnS,Seなどを挙げることができ、それらを組み合わせて用いることもできる。図3は、GaN発光ダイオードの発光スペクトル図を示したものである。この発光スペクトルの発光ピーク波長は、ほぼ450nm付近にある。本発明の蛍光体は、前記発光ダイオードの発光の一部を用いて励起される。その結果、発光ダイオードの発光色と励起された蛍光体の発光色が混色する。両者が補色の関係にあるときには、混色により白色発光を呈する。本発明で使用する蛍光体は、青色又は青紫色発光ダイオードの発光の一部を励起光として発光する、ほぼ400~500nmの範囲に励起波長を有する蛍光体であって、発光ダイオードの発光色と蛍光体の発光色が補色の関係にあり、混色により白色を呈するような蛍光体が選択される。具体的には、発光ダイオードの発光を吸収して自ら青色ないし赤色の可視光に発光する、以下の組成式で表される蛍光体を挙げることがてきる。青色発光するZn1x,CdxS:Ag,Cl蛍光体但し0≦x≦0.07、Zn1x,CdxS:Ag,Al蛍光体但し0≦x≦0.07等。緑色発光するZn1x,CdxS:Cu,Al蛍光体但し、0≦x≦0.15、Zn1x,CdxS:Cu,Cl蛍光体但し、0≦x≦0.20、Zn1x,CdxS:Ag,Cl蛍光体但し、0.07≦x≦0.50、Zn1x,CdxS:Ag,Al蛍光体但し、0.07≦x≦0.50、ZnS:Au,Cu,Al蛍光体等。黄色発光するY1u,Gdu3Al1v,Gav5O12:Ce,Eu蛍光体但し、0≦u≦0.3、0≦v≦0.5等。橙色又は赤色発光するZn1x,CdxS:Cu,Al蛍光体但し、0.15≦x≦0.30、Zn1x,CdxS:Cu,Cl蛍光体但し、0.20≦x≦0.30、Zn1x,CdxS:Ag,Cl蛍光体但し、0.50≦x≦0.90、Zn1x,CdxS:Ag,Al蛍光体但し、0.50≦x≦0.90等。本発明の蛍光体は、400~500nmの範囲に励起波長を有し、これらの蛍光体の1種もしくは2種以上の中から、同時に用いる青色又は青紫色発光ダイオードと組み合わせて使用した時、その発光色の発光色度点x、yが0.21≦x≦0.48、0.19≦y≦0.45の範囲に入り、図1の色度座標中の領域W内に入りほぼ白色の発光を呈するように蛍光体の組み合わせを選択したものである。なお、発光ダイオードと組み合わせて用いる蛍光体の種類や混合蛍光体の混合比により、上記x、y、u及びvの値が上記範囲を外れると、得られる白色発光素子の色度及び輝度において本発明の特性が得られなくなる。本発明の白色発光素子の製造は、予め所定量秤取した蛍光体を、アセトンやトルエン等有機溶剤等に希釈したアクリル樹脂、エポキシ樹脂、ポリイミド樹脂等の透明な樹脂と混合し、例えば、注射器のような細いノズルから発光ダイオードチップ上に数十μg滴下して塗布する。また、上記の樹脂の代わりに水溶性樹脂を用いたり、アルカリ珪酸塩を用いても良い。蛍光体を塗布した発光ダイオードチップは乾燥後、エポキシ樹脂等の透明樹脂又はガラス製キャップを発光チップの蛍光体塗布部分に取り付けて白色発光素子を完成する。本発明の発光素子には、最大5V、30mAまでの定格直流負荷を加え発光させて白色発光を得ることができる。図4~8は、本発明で使用する蛍光体の主発光を与えるための励起スペクトルを例示したものであり、図4はZnS:Ag,Cl蛍光体、図5はZnS;Cu,Al蛍光体、図6はZn015,Cd085S:Ag,Cl蛍光体、図7はY3Al5O12:Ce,Eu蛍光体、図8はY08,Gd023Al5O12:Ce蛍光体の励起スペクトルを例示したものである。図9~13は、市販のGaN青色発光ダイオードの発光ピークである450nmで、上記各蛍光体を励起した時の発光スペクトルを示したものであり、図9はZnS:Ag,Cl蛍光体、図10はZnS;Cu,Al蛍光体、図11はZn015,Cd085S:Ag,Cl蛍光体、図12はY3Al5O12:Ce,Eu蛍光体、図13はY08,Gd023Al5O12:Ce蛍光体の発光スペクトルを示したものである。図14~16は、GaN青色発光ダイオードと組み合わせた本発明の白色発光素子の発光スペクトルを示したものであり、図14で使用した蛍光体はY08,Gd023Al5O12:Ce、図15で使用した蛍光体はZnS:Cu,Al及びZn015,Cd085S:Ag,Cl、図16で使用した蛍光体はY3Al5O12:Ce,Eu及びZn015,Cd085S:Ag,Clである。実施例1エポキシ樹脂日東電工社製、NT80141gr酸無水物系硬化剤1gr蛍光体Y08,Gd023Al5O12:Ce2mg上記の蛍光体と樹脂との混合液を注射器を用いて、450nmに発光ピークを有するGaN青色発光ダイオードチップ0.4mm角上に50μリットル滴下し、乾燥した後、更に半円形の透明なエポキシ樹脂キャップで被覆して白色発光素子を得た。この白色発光素子は図14の発光スペクトルを示し、その発光色度W3はx=0.275、y=0.335であった。なお、上記蛍光体の発光色度はY1であった。実施例2アクリル樹脂日本カーバイト工業製、ニッカゾール、固形分501gr脱イオン水5gr蛍光体ZnS:Cu,Al1mgZn015,Cd085S:Ag,Cl0.5mg上記の蛍光体と樹脂との混合液を注射器を用いて、450nmに発光ピークを有するGaN青色発光ダイオードチップ0.4mm角上に50μリットル滴下し、乾燥した後、更に半円形の透明なエポキシ樹脂キャップで被覆して白色発光素子を得た。この白色発光素子は図15の発光スペクトルを示し、その発光色度W2はx=0.237、y=0.274であった。なお、上記蛍光体の発光色度はG2とRであった。実施例3水ガラス東京応化社製、オーカシールA1gr酢酸バリウム10gr蛍光体Y3Al5O12:Ce,Eu00011mgZn015,Cd085S:Ag,Cl0.5mg上記の蛍光体と水ガラスの混合液を注射器を用いて、450nmに発光ピークを有するGaN青色発光ダイオードチップ4mm角上に30μリットル滴下し、乾燥した後、更に半円形の透明なエポキシ樹脂キャップで被覆して白色発光素子を得た。この白色発光素子は図16の発光スペクトルを示し、その発光色度W1はx=0.223、y=0.253であった。なお、上記蛍光体の発光色度はY2とRであった。"